(57)【要約】  【課題】所定の透過率特性（可視光線透過率が高く、近赤外線の透過率が低い）を発揮し、しかも優れた化学的耐久性を有する近赤外線カットガラスを提供する。  【解決手段】ガラス全体量を１００重量％とし、酸化物組成として、（１）Ｐ2Ｏ5：６０〜８０重量％、（２）ＺｎＯ：５〜１２重量％、（３）Ａｌ2Ｏ3：５〜１０重量％、（４）Ｌｉ2Ｏ：０〜５重量％、Ｎａ2Ｏ：０〜８重量％、Ｋ2Ｏ：７〜１５重量％及びＣｓ2Ｏ：０〜８重量％であって、Ｌｉ2Ｏ、Ｎａ2Ｏ、Ｋ2Ｏ及びＣｓ2Ｏの合計量として７〜１５重量％、（５）ＭｇＯ：０〜１０重量％及びＣａＯ：０〜１０重量％であって、ＭｇＯ及びＣａＯの合計量として３〜１０重量％、（６）Ｂ2Ｏ3：０〜１．５重量％及びＳｉＯ2：０〜１．５重量％であって、Ｂ2Ｏ3及びＳｉＯ2の合計量として０．５〜２重量％、並びに（７）ＣｕＯ：０．２〜１０重量％を含有するリン酸塩系ガラスからなる近赤外線カットガラス。【選択図】なし【特許請求の範囲】
【請求項１】
ガラス全体量を１００重量％とし、酸化物組成として、
（１）Ｐ2Ｏ5：６０〜８０重量％、
（２）ＺｎＯ：５〜１２重量％、
（３）Ａｌ2Ｏ3：５〜１０重量％、
（４）Ｌｉ2Ｏ：０〜５重量％、Ｎａ2Ｏ：０〜８重量％、Ｋ2Ｏ：７〜１５重量％及びＣｓ2Ｏ：０〜８重量％であって、Ｌｉ2Ｏ、Ｎａ2Ｏ、Ｋ2Ｏ及びＣｓ2Ｏの合計量として７〜１５重量％、
（５）ＭｇＯ：０〜１０重量％及びＣａＯ：０〜１０重量％であって、ＭｇＯ及びＣａＯの合計量として３〜１０重量％、
（６）Ｂ2Ｏ3：０〜１．５重量％及びＳｉＯ2：０〜１．５重量％であって、Ｂ2Ｏ3及びＳｉＯ2の合計量として０．５〜２重量％、並びに
（７）ＣｕＯ：０．２〜１０重量％
を含有するリン酸塩系ガラスからなる近赤外線カットガラス。
【請求項２】
ＢａＯ、ＳｒＯ、Ｙ2Ｏ3、Ｌａ2Ｏ3、ＺｒＯ2、Ｔａ2Ｏ5、Ｎｂ2Ｏ5、ＴｉＯ2及びＧｄ2Ｏ3からなる群から選択された少なくとも１種をさらに０〜５重量％含有する請求項１記載の近赤外線カットガラス。
【請求項３】
請求項１又は２記載の近赤外線カットガラスからなる近赤外線カットフィルター。
【発明の詳細な説明】
【技術分野】
【０００１】
本発明は、近赤外線カットガラスに関する。
【背景技術】
【０００２】
写真撮影用カメラ、ＶＴＲカメラ等に使用される撮像素子の分光感度は、可視光域から近赤外域にわたる広い範囲に存在している。このため、近赤外域の８００〜１０００ｎｍの光を吸収し、４００〜６００ｎｍの可視光域の光を透過して人間の視感度に近似補正する近赤外線カットフィルターは、必要不可欠な光学部品となっている。
【０００３】
近赤外線カットフィルターとしては、従来、８００ｎｍ以上の波長域（近赤外域）における吸収係数が大きく、４００〜６００ｎｍの波長域（可視光域）において高い透過性を有するガラスが用いられている。そして、このような特性を有するガラスとしては、ＣｕＯを添加したリン酸塩系ガラスが一般に用いられている（特許文献１〜３等）。
【０００４】
ＣｕＯを添加したリン酸塩系ガラスは、Ｐ2Ｏ5を主成分とするガラス網目構造中に２価の銅が存在することにより青緑色を呈し、それにより、８００〜１０００ｎｍの波長域の光を吸収するとともに、波長５００ｎｍを中心とした可視光域の光を透過するという特性を発揮する。
【０００５】
しかしながら、このようなリン酸塩系ガラスからなる近赤外線カットフィルターは、主成分として吸湿性の高いＰ2Ｏ5を含んでいるため、耐水性、耐候性等の化学的耐久性が十分でなく、長期間使用するとガラス表面が変質し、所定の光学的特性が劣化するという問題がある。
【０００６】
かかる問題点を改善するため、例えば、特許文献４では、Ｐ2Ｏ5とともにリン酸塩系ガラスの網目構造を形成するＡｌ2Ｏ3の含有量を高めて網目構造を強化するとともに、ＳｉＯ2、アルカリ金属及びアルカリ土類金属の含有量を低く設定する方策が提案されている。
【０００７】
しかしながら、このような方策では、特にＡｌ2Ｏ3の含有量を高めることにより、ガラス原料の溶融温度が高くなるため、近赤外域の光の吸収に有効な２価の銅が還元されて紫外域に吸収特性を有する１価の銅がガラス中に多く存在し易くなり、４００ｎｍ付近の可視光線の透過率が低くなるという問題が生じる。また、溶融温度が高くなることにより、溶融工程においてガラス原料が揮発し易くなり、得られるガラスの組成の均質性が損なわれて所定の透過率特性が十分に発揮できない場合がある。
【特許文献１】特開平３−１６９３３号公報
【特許文献２】特開平５−７８１４８号公報
【特許文献３】特開平６−１０７４２８号公報
【特許文献４】特開平１−２４２４４０号公報
【発明の開示】
【発明が解決しようとする課題】
【０００８】
本発明は、所定の透過率特性（可視光線透過率が高く、近赤外線の透過率が低い）を発揮し、しかも優れた化学的耐久性を有する近赤外線カットガラスを提供することを主な目的とする。
【課題を解決するための手段】
【０００９】
本発明者は、上記目的を達成すべく鋭意研究を重ねた結果、酸化物組成において、特にＡｌ2Ｏ3の含有量を５〜１０重量％と低く設定し、化学的耐久性の向上に有効なＺｎＯの含有量を５〜１２重量％に設定した所定のガラス組成を有するリン酸塩系ガラスが上記目的を達成できることを見出し、本発明を完成するに至った。
【００１０】
即ち、本発明は、下記の近赤外線カットガラスに係る。
１．ガラス全体量を１００重量％とし、酸化物組成として、
（１）Ｐ2Ｏ5：６０〜８０重量％、
（２）ＺｎＯ：５〜１２重量％、
（３）Ａｌ2Ｏ3：５〜１０重量％、
（４）Ｌｉ2Ｏ：０〜５重量％、Ｎａ2Ｏ：０〜８重量％、Ｋ2Ｏ：７〜１５重量％及びＣｓ2Ｏ：０〜８重量％であって、Ｌｉ2Ｏ、Ｎａ2Ｏ、Ｋ2Ｏ及びＣｓ2Ｏの合計量として７〜１５重量％、
（５）ＭｇＯ：０〜１０重量％及びＣａＯ：０〜１０重量％であって、ＭｇＯ及びＣａＯの合計量として３〜１０重量％、
（６）Ｂ2Ｏ3：０〜１．５重量％及びＳｉＯ2：０〜１．５重量％であって、Ｂ2Ｏ3及びＳｉＯ2の合計量として０．５〜２重量％、並びに
（７）ＣｕＯ：０．２〜１０重量％
を含有するリン酸塩系ガラスからなる近赤外線カットガラス。
２．ＢａＯ、ＳｒＯ、Ｙ2Ｏ3、Ｌａ2Ｏ3、ＺｒＯ2、Ｔａ2Ｏ5、Ｎｂ2Ｏ5、ＴｉＯ2及びＧｄ2Ｏ3からなる群から選択された少なくとも１種をさらに０〜５重量％含有する上記項１記載の近赤外線カットガラス。
３．上記項１又は２記載の近赤外線カットガラスからなる近赤外線カットフィルター。
以下、本発明の近赤外線カットガラスについて詳細に説明する。
【００１１】
本発明の近赤外線カットガラスは、ガラス全体量を１００重量％とし、酸化物組成として、
（１）Ｐ2Ｏ5：６０〜８０重量％、
（２）ＺｎＯ：５〜１２重量％、
（３）Ａｌ2Ｏ3：５〜１０重量％、
（４）Ｌｉ2Ｏ：０〜５重量％、Ｎａ2Ｏ：０〜８重量％、Ｋ2Ｏ：７〜１５重量％及びＣｓ2Ｏ：０〜８重量％であって、Ｌｉ2Ｏ、Ｎａ2Ｏ、Ｋ2Ｏ及びＣｓ2Ｏの合計量として７〜１５重量％、
（５）ＭｇＯ：０〜１０重量％及びＣａＯ：０〜１０重量％であって、ＭｇＯ及びＣａＯの合計量として３〜１０重量％、
（６）Ｂ2Ｏ3：０〜１．５重量％及びＳｉＯ2：０〜１．５重量％であって、Ｂ2Ｏ3及びＳｉＯ2の合計量として０．５〜２重量％、並びに
（７）ＣｕＯ：０．２〜１０重量％
を含有するリン酸塩系ガラスからなることを特徴とする。
【００１２】
本発明の近赤外線カットガラスは、特にＡｌ2Ｏ3の含有量が５〜１０重量％と低いため、ガラスの製造工程におけるガラス原料溶融時に、溶融物に含まれる２価の銅が１価の銅に還元され難い程度の、低い溶融温度で処理することができる。また、そのような溶融温度であれば、ガラス原料の過度の揮発を抑制できるため、組成の均質性が十分に確保されたガラスが得られる。そのため、本発明の近赤外線カットガラスは、Ｐ2Ｏ5を主成分とするガラス網目構造中に２価の銅を多く含有しており、近赤外線の吸収（カット）特性が優れている上、ガラス組成の均質性も高い。
【００１３】
また、本発明の近赤外線カットガラスは、化学的耐久性の向上に有効なＺｎＯを５〜１２重量％含有しているため、吸湿性の高いＰ2Ｏ5がガラス主成分であるにも関わらず、優れた化学的耐久性を発揮する。
【００１４】
以下、本発明の近赤外線カットガラスにおける構成成分の含有量について説明する。
【００１５】
Ｐ2Ｏ5は、ガラス網目構造を形成する主成分である。含有量は６０〜８０重量％であればよく、特に６０〜７０重量％が好ましい。含有量が６０重量％未満の場合には、６００〜７００ｎｍの波長域での十分な吸収特性が得られ難い。含有量が８０重量％を超える場合には、ガラスが失透しやすくなる。
【００１６】
ＺｎＯは、ガラスの化学的耐久性を高めるために有効であり、またガラス原料の溶融性改善にも寄与する。含有量は５〜１２重量％であればよく、特に５〜９重量％が好ましい。含有量が５重量％未満の場合には、所定の効果が得られ難い。含有量が１２重量％を超える場合には、ガラスが失透しやすくなる。
【００１７】
Ａｌ2Ｏ3は、ガラスの化学的耐久性を高めるために有効であるが、含有量が多い場合には、ガラス原料の溶融温度が上昇するため、ガラス網目構造中に２価の銅イオンが得られ難くなる、ガラス原料が溶融時に揮発し易くなりガラスの均質性を保持し難くなる等の問題が生じる。そのため、本発明ではＡｌ2Ｏ3の含有量の上限を１０重量％と規定し、前記の問題を回避しつつ、化学的耐久性の向上効果を得ている。なお、含有量が５重量％未満の場合には、化学的耐久性の向上効果が得られ難いため、下限は５重量％と規定している。即ち、本発明におけるＡｌ2Ｏ3の含有量は、５〜１０重量％であればよく、特に７〜９重量％が好ましい。
【００１８】
Ｌｉ2Ｏ、Ｎａ2Ｏ、Ｋ2Ｏ及びＣｓ2Ｏで示されるアルカリ成分は、ガラス原料の溶融性を改善し、近赤外線の吸収を高める効果を有する。各々の含有量はＬｉ2Ｏ：０〜５重量％、Ｎａ2Ｏ：０〜８重量％、Ｋ2Ｏ：７〜１５重量％、及びＣｓ2Ｏ：０〜８重量％であればよく、特にＬｉ2Ｏ：０〜３重量％、Ｎａ2Ｏ：０〜５重量％、Ｋ2Ｏ：９〜１２重量％及びＣｓ2Ｏ：０〜５重量％が好ましい。４成分の合計量としては、７〜１５重量％であればよく、特に９〜１２重量％が好ましい。好ましい範囲内に設定することにより、近赤外域でのより優れた吸収特性及びガラスの化学的耐久性が得られる。
【００１９】
ＭｇＯ及びＣａＯで示されるアルカリ土類金属酸化物は、ガラス原料の溶融性を改善する効果を有する。ＭｇＯの含有量は０〜１０重量％であればよく、特に３〜７重量％が好ましい。また、ＣａＯの含有量は０〜１０重量％であればよく、特に３〜７重量％が好ましい。なお、ＭｇＯ及びＣａＯの合計量としては、３〜１０重量％であればよく、特に３〜７重量％が好ましい。好ましい範囲内に設定することにより、ガラス原料の溶融性が特に良好となるため、ガラスが失透しにくくなる。
【００２０】
Ｂ2Ｏ3及びＳｉＯ2で示される酸化物は、ガラスの化学的耐久性を高めるために有効である。Ｂ2Ｏ3の含有量は０〜１．５重量％であればよく、特に０．５〜１重量％が好ましい。また、ＳｉＯ2の含有量は０〜１．５重量％であればよく、特に０．５〜１重量％が好ましい。なお、Ｂ2Ｏ3及びＳｉＯ2の合計量としては、０．５〜２重量％であればよく、特に０．５〜１．５重量％が好ましい。好ましい範囲内に設定することにより、ガラスの化学的耐久性をより高められるとともに、ガラスが失透しにくくなる。
【００２１】
ＣｕＯは、０．２〜１０重量％含まれていればよく、特に１〜５重量％含まれることが好ましい。ＣｕＯの銅成分はＰ2Ｏ5からなるガラス網目構造中において実質的に２価の銅として存在し、これにより、ガラスが青緑色を呈して近赤外線吸収（カット）特性が発揮される。銅成分は、１価の銅の状態でも存在し得るが、１価の銅の含有量が多くなると４００ｎｍ付近の透過率が低下するため、できる限り１価の銅は含まれていないことが好ましい。
【００２２】
本発明の近赤外線カットガラスには、特性をより改善するために、各種酸化物をさらに含有してもよい。例えば、ガラスの化学的耐久性、ガラス原料の溶融性改善等を目的として、ＢａＯ、ＳｒＯ、Ｙ2Ｏ3、Ｌａ2Ｏ3、ＺｒＯ2、Ｔａ2Ｏ5、Ｎｂ2Ｏ5、ＴｉＯ2、Ｇｄ2Ｏ3等をさらに含有できる。これらの添加剤は、１種又は２種以上を含有できる。
【００２３】
添加剤の含有量は特に限定されず、特性改善の程度、添加剤の種類等に応じて適宜設定できるが、特にガラスの化学的耐久性、ガラス原料の溶融性改善等を目的とする場合には、ガラス全体量を１００重量％とし、酸化物組成として、ＢａＯ、ＳｒＯ、Ｙ2Ｏ3、Ｌａ2Ｏ3、ＺｒＯ2、Ｔａ2Ｏ5、Ｎｂ2Ｏ5、ＴｉＯ2及びＧｄ2Ｏ3からなる群から選択された少なくとも１種をさらに０〜５重量％、特に０．５〜２重量％含有することが好ましい。
【００２４】
本発明の近赤外線カットガラスの製造方法は特に限定されず、所定の組成を有するリン酸塩系ガラスが得られるようにガラス原料を配合し、従来行われているガラス製造方法に従って処理すればよい。例えば、得られるリン酸塩系ガラスが、ガラス全体量を１００重量％とし、酸化物組成として、
（１）Ｐ2Ｏ5：６０〜８０重量％、
（２）ＺｎＯ：５〜１２重量％、
（３）Ａｌ2Ｏ3：５〜１０重量％、
（４）Ｌｉ2Ｏ：０〜５重量％、Ｎａ2Ｏ：０〜８重量％、Ｋ2Ｏ：７〜１５重量％及びＣｓ2Ｏ：０〜８重量％であって、Ｌｉ2Ｏ、Ｎａ2Ｏ、Ｋ2Ｏ及びＣｓ2Ｏの合計量として７〜１５重量％、
（５）ＭｇＯ：０〜１０重量％及びＣａＯ：０〜１０重量％であって、ＭｇＯ及びＣａＯの合計量として３〜１０重量％、
（６）Ｂ2Ｏ3：０〜１．５重量％及びＳｉＯ2：０〜１．５重量％であって、Ｂ2Ｏ3及びＳｉＯ2の合計量として０．５〜２重量％、並びに
（７）ＣｕＯ：０．２〜１０重量％
を含有するようにガラス原料を混合し、該混合物を１２００〜１４００℃で溶融後、冷却することにより製造できる。なお、ガラスを構成する各成分の好ましい含有量は、上記で説明した通りである。
【００２５】
ガラス中の各成分の原料（ガラス原料）としては特に限定されないが、一般に下記のものが使用できる。
【００２６】
Ｐ2Ｏ5の原料としては、例えば、正リン酸水溶液、リン酸アルミニウム等の複合塩が使用できる。
【００２７】
ＺｎＯの原料としては、例えば、酸化亜鉛等が使用できる。
【００２８】
Ａｌ2Ｏ3の原料としては、例えば、酸化アルミニウム、水酸化アルミニウム、リン酸アルミニウム等が使用できる。
【００２９】
ＳｉＯ2の原料としては、例えば、珪砂、珪酸ジルコニウム等が使用できる。
【００３０】
Ｂ2Ｏ3の原料としては、例えば、ホウ酸、ホウ砂等が使用できる。
【００３１】
Ｌｉ2Ｏ、Ｎａ2Ｏ、Ｋ2Ｏ、Ｃｓ2Ｏ、ＭｇＯ及びＣａＯで示されるアルカリ成分の原料としては、例えば、各金属の炭酸塩、硫酸塩、硝酸塩、水酸化物等が使用できる。この中でも、金属の硫酸塩及び硝酸塩の少なくとも１種が好ましい。金属の硫酸塩及び硝酸塩の少なくとも１種を用いる場合には、原料溶融時に原料溶融物が酸化性雰囲気になり易く、原料溶融物中の２価の銅が１価の銅に還元されるのをより効果的に抑制できる。
【００３２】
ＣｕＯの原料としては、例えば、酸化第二銅、硝酸銅、硫酸銅等が使用できる。
【００３３】
本発明の製造方法では、ガラス原料は１２００〜１４００℃、好ましくは１２００〜１３００℃程度の溶融温度で溶融できる。本発明のガラスでは、Ａｌ2Ｏ3の含有量を５〜１０重量％と低く抑えているため、所定のガラスを得るためのガラス原料溶融温度は上記の通り低く抑えられており、このような温度域では、溶融物中に存在する銅成分は還元され難く、２価の銅の状態を維持し易い。また、上記温度域では、ガラス原料の揮発も十分に抑制できるため、得られるガラス組成の均質性も確保し易い。
【００３４】
溶融雰囲気は特に限定されないが、酸化性雰囲気が好ましく、通常は空気中で処理すればよい。
【００３５】
溶融時間は特に限定されないが、ガラス原料が全て溶融する時間であればよい。ガラス原料の溶融物は十分に撹拌することが好ましい。これにより、均質化の図られたガラスが得られる。
【００３６】
本発明の製造方法では、清澄剤をガラス原料中に加えておいてもよい。清澄剤としては特に限定されず、従来公知のものを使用できる。例えば、Ａｓ2Ｏ3、Ｓｂ2Ｏ3；ＫＦ等のフッ化物；ＮａＣｌ等の塩化物などが挙げられる。
【００３７】
清澄剤の添加量は特に限定されないが、ガラス１００重量部に対して、通常０〜１重量部、好ましくは０．２〜０．６重量部程度である。
【００３８】
溶融後は、溶融物を冷却してガラス化する。冷却速度はガラスに熱的歪みが生じない範囲内であれば特に限定されないが、通常１０〜５０℃／時間、好ましくは１０〜３０℃／時間程度のゆっくりとした速度で徐冷することが好ましい。
【００３９】
このような製造方法により製造された本発明の近赤外線カットガラスは、可視光線を十分に透過し、近赤外線を十分に吸収するという特性を有する。具体的には、４００ｎｍでの透過率は７８％以上、好ましくは８０％以上である。５５０ｎｍでの透過率は８０％以上、好ましくは８１％以上である。また、６５０ｎｍでの透過率は２８％以下、好ましくは２５％以下である。
【００４０】
本発明の近赤外線カットガラスの用途は特に限定されず、近赤外線を吸収（カット）する特性を活かせる用途であれば幅広く適用できる。例えば、近赤外線カットフィルターとして使用できる。具体的には、写真撮影用カメラ、ＶＴＲ用カメラ等に使用される撮像素子、受光素子等の分光感度を人間の視感度に近似補正するために用いる、近赤外線カットフィルターとして好適に使用できる。
【００４１】
近赤外線カットフィルターとして用いる場合には、本発明の近赤外線カットガラスを所望の寸法となるように切断し、研磨することにより作製できる。フィルターの形状、寸法等については、個々の撮像素子の種類、大きさ等に応じて適宜設定できる。
【発明の効果】
【００４２】
本発明の近赤外線カットガラスは、特にＡｌ2Ｏ3の含有量を５〜１０重量％と低く設定しているため、ガラスの製造工程におけるガラス原料溶融時に、原料溶融物に含まれる２価の銅が１価の銅に還元され難い程度の、低い溶融温度で処理することができる。また、そのような溶融温度であれば、ガラス原料の揮発を抑制することができるため、組成の均質性が十分に確保されたガラスが得られる。そのため、本発明の近赤外線カットガラスは、Ｐ2Ｏ5を主成分とするガラス網目構造中に２価の銅を多く含有しており、近赤外線の吸収（カット）特性が優れている上、ガラス組成の均質性も高い。
【００４３】
また、本発明の近赤外線カットガラスは、化学的耐久性の向上に有効なＺｎＯを５〜１２重量％含有しているため、吸湿性の高いＰ2Ｏ5が主成分であるにも関わらず、優れた化学的耐久性を発揮する。
【００４４】
このような本発明の近赤外線カットガラスは、写真撮影用カメラ、ＶＴＲ用カメラに使用される撮像素子、受光素子等の分光感度を人間の視感度に近似補正するために用いる、近赤外線カットフィルターとして好適に使用できる。
【発明を実施するための最良の形態】
【００４５】
以下に実施例及び比較例を示し、本発明の特徴をより具体的に説明する。但し、本発明は実施例の記載に限定されない。
【００４６】
実施例１〜７及び比較例１〜２
下記表１に示す組成を有するリン酸塩系ガラスを調製した。
【００４７】
調製に際しては、先ず必要なガラス原料を白金ルツボに入れて電気炉に収容した。次いで、空気中においてガラス原料を撹拌しながら加熱して溶融・脱泡した。溶融温度は１３００〜１４００℃であった。
【００４８】
次いで、脱泡後の溶融物を５００℃に予熱した金型に流し込み、５００℃で徐冷してガラス硬化体を得た。冷却速度は２０℃／時間程度であった。
【００４９】
得られたガラス硬化体を切断・研磨して１０ｍｍ角×１ｍｍ厚のサンプルを作製した。サンプルは実施例１〜７及び比較例１〜２の９種類を作製した。
【００５０】
９種類のサンプルの透過率を測定した。透過率は、４００ｎｍ、５５０ｎｍ及び６５０ｎｍの３つにおいて測定した。実施例１〜７で作製したサンプルは、いずれも良好な近赤外線吸収特性を有していた。９種類のサンプルの透過率測定結果を表１に併せて示す。
【００５１】
サンプル９種に対して、耐候性試験を行った。耐候性試験では、サンプルの４００ｎｍの透過率を測定後、温度６０℃、湿度９０％の環境下に２００時間保持し、保持後に再度４００ｎｍの透過率を測定し、保持前後に測定した各透過率の相互の偏差％（ΔＴ）を耐候性の指標とした。ΔＴの数値を表１に併せて示す。ΔＴの数値（絶対値）が小さい程、優れた耐候性を示している。
【００５２】
【表１】
2005320178.tif 000002
表１の結果からは、実施例１〜７で得られたガラス硬化体サンプルが、所定の透過率特性（可視光線透過率が高く、近赤外線の透過率が低い）を具備しつつ、しかも優れた化学的耐久性を有することが分かる。一方、比較例１で得られたサンプルは、ＺｎＯ含有量が少ないため化学的耐久性が劣ることが分かる。また、比較例２で得られたサンプルは、Ａｌ2Ｏ3含有量が多いため、特に４００ｎｍ付近の可視光線透過率が実施例１〜７で得られたサンプルと比較して不十分であることが分かる。参考のため、実施例２及び比較例２で得られたサンプルの透過率特性を示すグラフを図１に示す。
【図面の簡単な説明】
【００５３】
【図１】実施例２及び比較例２で作製したガラス硬化体サンプルの透過率特性を示すグラフである。
【図１】
2005320178.tif 000003